(57)【特許請求の範囲】
【請求項１】
抗菌人工爪と、人工爪組成物とを有し、
前記抗菌人工爪が、少なくとも光触媒活性を有するアパタイトを含む光触媒粉体と、基材とを含み、
前記人工爪組成物が、少なくとも光触媒活性を有するアパタイトを含む光触媒粉体と、紫外線硬化性化合物と、光重合開始剤と、溶剤とを含む、
ことを特徴とする人工爪装着キット。
【請求項２】
抗菌人工爪と、人工爪組成物とを有し、
前記抗菌人工爪が、少なくとも光触媒活性を有するアパタイトを含む光触媒粉体と、基材とを含み、
前記人工爪組成物が、少なくとも光触媒活性を有するアパタイトを含む光触媒粉体と、皮膜形成剤と、有機溶剤とを含む、
ことを特徴とする人工爪装着キット。
【請求項３】
人工爪組成物を塗布した塗布膜上に抗菌人工爪を設置する工程と、
紫外線を照射して前記人工爪組成物を硬化させる工程とを含み、
前記抗菌人工爪が、少なくとも光触媒活性を有するアパタイトを含む光触媒粉体と、基材とを含み、
前記人工爪組成物が、少なくとも光触媒活性を有するアパタイトを含む光触媒粉体と、紫外線硬化性化合物と、光重合開始剤と、溶剤とを含む、
ことを特徴とする人工爪の装着方法。
【請求項４】
人工爪組成物を自爪に塗布する工程と、
前記人工爪組成物を塗布した塗布膜上に抗菌人工爪を設置する工程と、
紫外線を照射して前記人工爪組成物を硬化させる工程とを含み、
前記抗菌人工爪が、少なくとも光触媒活性を有するアパタイトを含む光触媒粉体と、基材とを含み、
前記人工爪組成物が、少なくとも光触媒活性を有するアパタイトを含む光触媒粉体と、紫外線硬化性化合物と、光重合開始剤と、溶剤とを含む、
ことを特徴とする人工爪の装着方法。
【発明の詳細な説明】
【技術分野】
【０００１】
本発明は、抗菌人工爪、人工爪組成物、人工爪装着キット、及び人工爪の装着方法に関する。
【背景技術】
【０００２】
人工爪は、主に医療現場において、指先欠損などの形成外科治療の一つとして施術されてきたが、近年は、ネイルアートというファションの一つとして、幅広い年齢層に広がっている。これまではネイルサロンで医療知識を持った人が衛生管理をきちんとして施術してきたが、高価であるということもあり自分でネイルアートを楽しむキットが販売されており、ずさんな衛生管理のため「爪にカビが生えた」「接着剤が皮膚に誤って付着し火傷」などの健康に関わるトラブルの発生も報告され、国民生活センターは、２００８年１０月に注意を呼びかけている。また、厚生労働省は、２０１０年９月に「ネイルサロンにおける衛生管理に関する指針」（非特許文献１）を発令している。特に「爪カビ」と呼ばれるものの問題については、主な原因となるものに緑膿菌と白癬菌がある。緑膿菌は、常在菌として生活環境の中に普通に存在する。したがって、付け爪の装着乃至施術を行う時にいくら衛生的に行っても、日数経過で付け爪に浮き（人工爪が自爪から僅かでも剥離すること）がでれば、そこに運悪く緑膿菌が入り込む可能性はある。そのまま放置された場合、緑膿菌は、そこに水分と微量の栄養素（汚れなど）があれば繁殖し始める。白癬菌による爪カビは、爪水虫とも呼ばれ、足の指にできる水虫と同源である。
【０００３】
したがって、人工爪や自爪表面に付着した感染症の原因となるバクテリア、ウイルス、細菌などを、効率的に分解除去しながら人工爪を装着し、及び装着後も継続的な感染防止を実現し、清潔さを保つための、抗菌人工爪、及びその装着方法が求められているのが現状である。
【先行技術文献】
【非特許文献】
【０００４】
【非特許文献１】「ネイルサロンにおける衛生管理に関する指針」健発０９１５第４号（平成２２年９月１５日）
【発明の概要】
【発明が解決しようとする課題】
【０００５】
本発明は、前記従来における諸問題を解決し、以下の目的を達成することを課題とする。即ち、本発明は、人工爪や自爪表面に付着した感染症の原因となるバクテリア、ウイルス、細菌などを、効率的に分解除去しながら人工爪を装着し、かつ装着後も継続的な感染防止を実現し、清潔さを保つことを可能とする、抗菌人工爪、人工爪組成物、人工爪装着キット、及び人工爪の装着方法を提供することを目的とする。
【課題を解決するための手段】
【０００６】
前記課題を解決するための手段としては、後述する付記に記載した通りである。即ち、
開示の抗菌人工爪は、少なくとも光触媒活性を有するアパタイトを含む光触媒粉体と、基材とを含む。
開示の人工爪組成物は、少なくとも光触媒活性を有するアパタイトを含む光触媒粉体と、紫外線硬化性化合物と、光重合開始剤と、溶剤とを含む。
開示の人工爪組成物は、少なくとも光触媒活性を有するアパタイトを含む光触媒粉体と、皮膜形成剤と、溶剤とを含む。
開示の人工爪装着キットは、開示の抗菌人工爪と、開示の人工爪組成物とを有する。
開示の人工爪の装着方法は、前記人工爪組成物を塗布した塗布膜上に前記抗菌人工爪を設置する工程と、紫外線を照射して前記人工爪組成物を硬化させる工程とを含む。
開示の人工爪の装着方法は、前記人工爪組成物を塗布した塗布膜を、紫外線を照射して硬化させ、人工爪を形成する工程を含む。
【発明の効果】
【０００７】
開示の抗菌人工爪によれば、人工爪や自爪表面に付着した感染症の原因となるバクテリア、ウイルス、細菌などを、効率的に分解除去しながら人工爪を装着し、かつ装着後も継続的な感染防止を実現し、清潔さを保つことができる。
開示の人工爪組成物によれば、人工爪や自爪表面に付着した感染症の原因となるバクテリア、ウイルス、細菌などを、効率的に分解除去しながら人工爪を装着し、かつ装着後も継続的な感染防止を実現し、清潔さを保つことができる。
開示の人工爪装着キットによれば、人工爪や自爪表面に付着した感染症の原因となるバクテリア、ウイルス、細菌などを、効率的に分解除去しながら人工爪を装着し、かつ装着後も継続的な感染防止を実現し、清潔さを保つことができる。
開示の人工爪の装着方法によれば、人工爪や自爪表面に付着した感染症の原因となるバクテリア、ウイルス、細菌などを、効率的に分解除去しながら人工爪を装着し、かつ装着後も継続的な感染防止を実現し、清潔さを保つことができる。
【図面の簡単な説明】
【０００８】
【図１】図１は、光触媒活性を有するアパタイトの一例である光触媒チタンアパタイトの電子顕微鏡写真である。
【図２】図２は、実施例４及び比較例１の白癬菌抗菌試験の結果を示すグラフである。
【図３】図３は、実施例４及び比較例１の緑膿菌抗菌試験の結果を示すグラフである。
【発明を実施するための形態】
【０００９】
（抗菌人工爪）
本発明の抗菌人工爪は、少なくとも光触媒粉体と、基材とを含んでなり、更に必要に応じてその他の構成を含む。
一態様として、前記光触媒粉体が前記基材中に均一分散された態様が好ましく、また他の態様として、前記光触媒粉体が前記基材表面に均一塗布された態様が好ましい。
前記光触媒粉体が前記基材表面に均一塗布された抗菌人工爪としては、後述する人工爪組成物を前記基材表面に均一塗布したものであってよい。
該抗菌人工爪は、ネイルチップ、フルウェルなどの人工爪として用いることができる。
以下、本発明の抗菌人工爪について、詳細に説明する。
【００１０】
＜光触媒粉体＞
前記光触媒粉体としては、光触媒活性を有するアパタイトを含むものであれば、特に制限はなく、目的に応じて適宜選択することができる。
前記光触媒粉体の形態としては、バクテリア等の微生物との接触効率に優れる観点から、粉体であれば、特に制限はなく、その形状、大きさ、比重等については適宜選択することができる。
また、前記光触媒粉体は、更に表面に凹凸を有する、例えば、イガグリ形状であるのが好ましい。この場合、前記光触媒として機能する表面積が拡大し、前記微生物との接触効率がより向上する。
前記光触媒粉体の大きさとしては、特に制限はなく、分解除去目的の微生物の種類や大きさなどに対応して適宜選択することができるが、前記光触媒として機能する表面積が拡大し、微生物との接触効率を向上させることができるとともに、人工爪の表面の白色化を効果的に抑制することができる点で、体積平均粒子径が１００μｍ以下が好ましく、後述する人工爪組成物に分散させたときに、前記光触媒粉体が沈殿せず、分散状態を好適に維持できる点で、１０μｍ以下であるのがより好ましい。また、前記体積平均粒径の下限値としては、一次粒子の大きさが一般には５０ｎｍ程度であり、現状ではこれ以上小さな光触媒粉体の製造は困難である点で、５０ｎｍ以上であるのが好ましい。
前記体積平均粒子径が、１００μｍを超えると、光触媒粉体の表面積をあまり多くすることができず、微生物との接触性が低下したり、人工爪の表面が白色化することがある。なお、前記体積平均粒径は、例えば、粒度分布測定装置などにより測定することができ、該粒度分布測定装置の例としては、島津製作所製のＳＡＬＤ−２１００レーザ解析式流動分布測定装置などが好適に挙げられる。
前記光触媒粉体の比重としては、特に制限はなく、目的に応じて適宜選択することができるが、小さいほど好ましく、後述する人工爪組成物中で均一に分散可能であることが好ましい。
前記光触媒粉体の粒度分布（粒子径分布）としては、特に制限はなく、目的に応じて適宜選択することができ、例えば、前記粒度分布がシャープである（狭くなる）程、前記光触媒粉体を前記水中に、均一に分散させることができる。
【００１１】
前記光触媒粉体の具体的な材質乃至組成としては、光触媒活性を有するアパタイトを含むものであれば、特に制限はなく、目的に応じて適宜選択することができる。該光触媒粉体が、光触媒活性を有するアパタイトであると、該アパタイトの優れた吸着特性により、前記人工爪乃至人工爪組成物に付着した前記バクテリアなどの微生物に対する吸着特性に優れる点で有利であり、また、その光触媒活性（光触媒能）により、吸着した前記微生物を光触媒活性により効率的に分解除去可能である点で有利である。
これらの光触媒粉体の中でも、光触媒活性を有するアパタイトと、紫外光吸収性金属原子とを少なくとも含んでなるものが好ましく、更に可視光吸収性金属原子を含んでなるものがより好ましい。前記紫外光吸収性金属原子を含んでいると、紫外光の照射条件下での使用に好適な点で有利であり、前記光触媒粉体が、前記可視光吸収性金属原子を更に含んでなる場合には、蛍光灯下等の日常使用条件下での使用に好適な点で有利である。
なお、前記光触媒粉体は、１種単独で使用してもよいし、２種以上を併用してもよい。
【００１２】
−光触媒活性を有するアパタイト−
前記光触媒活性を有するアパタイトとしては、光触媒活性（光触媒能）を有する限り特に制限は無く、目的に応じて適宜選択することができるが、例えば、アパタイトが、光触媒活性を有するのに必要な金属原子（以下、光触媒活性を発現可能な金属原子と称することがある。）を有してなるものなどが好適に挙げられる。前記アパタイトが該光触媒活性を有する金属原子を有すると、該アパタイトに光が照射されると、該光触媒活性を有する金属原子の作用により該アパタイトに光触媒活性が発現し、該アパタイトの表面に吸着している前記バクテリアなどの微生物（分解対象物）から電子を奪い取ることができ、該微生物を酸化し、分解させることができる。
【００１３】
−アパタイト−
前記アパタイトとしては、特に制限は無く、公知のものの中から適宜選択することができ、例えば、下記一般式（１）で表されるものなどが好適に挙げられる。
【化２】
0005942339.tif 000002
【００１４】
前記一般式（１）において、Ａは、金属原子を表し、該金属原子としては、特に制限はなく、目的に応じて適宜選択することができ、例えば、カルシウム（Ｃａ）、アルミニウム（Ａｌ）、ランタン（Ｌａ）、マグネシウム（Ｍｇ）、ストロンチウム（Ｓｒ）、バリウム（Ｂａ）、鉛（Ｐｂ）、カドミウム（Ｃｄ）、ユウロピウム（Ｅｕ）、イットリウム（Ｙ）、セリウム（Ｃｅ）、ナトリウム（Ｎａ）、カリウム（Ｋ）などが挙げられる。これらの中でも、吸着性の点で、カルシウム（Ｃａ）が特に好ましい。
Ｂは、リン原子（Ｐ）及び硫黄原子（Ｓ）のいずれかを表し、これらの中でも、生体親和性の点でリン原子（Ｐ）が好ましい。
Ｏは、酸素原子を表す。
Ｘは、水酸基（ＯＨ）、ＣＯ３、及びハロゲン原子のいずれかを表し、これらの中でも、前記Ａの金属原子と共に金属酸化物型の光触媒性部分構造を形成可能な点で、水酸基（ＯＨ）が特に好ましい。なお、前記ハロゲン原子としては、例えば、フッ素原子、塩素原子、臭素原子、ヨウ素原子などが挙げられる。
ｍ、ｎ、ｚ、及びｓは、整数を表し、例えば、電荷バランスの点で、ｍは８〜１０が好ましく、ｎは３〜４が好ましく、ｚは５〜７が好ましく、ｓは１〜４が好ましい。
【００１５】
前記一般式（１）で表されるアパタイトとしては、例えば、ハイドロキシアパタイト、フルオロアパタイト若しくはクロロアパタイト、又は、これらの金属塩、リン酸三カルシウム若しくはリン酸水素カルシウムなどが挙げられる。これらの中でも、上記一般式（１）における、Ｘが水酸基（ＯＨ）であるハイドロキシアパタイトが好ましく、上記一般式（１）における、Ａがカルシウム（Ｃａ）であり、Ｂがリン原子（Ｐ）であり、かつＸが水酸基（ＯＨ）であるカルシウムハイドロキシアパタイト（ＣａＨＡＰ）、即ち、Ｃａ１０(ＰＯ４)６(ＯＨ)２が特に好ましい。
【００１６】
前記カルシウムハイドロキシアパタイト（ＣａＨＡＰ）は、カチオンに対してもアニオンに対してもイオン交換し易いため、各種の分解対象物に対する吸着特性に優れ、特にタンパク質等の有機物に対する吸着特性に優れており、加えて、本発明での分解対象物であるバクテリア、ウイルス、カビ、細菌等の微生物などに対する吸着特性にも優れ、これらの増殖を阻止乃至抑制し得る点で好ましい。
【００１７】
なお、分解対象物である前記微生物としては、特に制限はなく、原核生物、真核生物のいずれであってもよいし、原生動物も含まれ、前記原核生物としては、例えば、白癬菌、緑膿菌、大腸菌、黄色ブドウ球菌等の細菌などが挙げられ、前記真核生物としては、例えば、酵母菌類、カビ、放線菌等の糸状菌類などが挙げられる。前記ウイルスとしては、例えば、ＤＮＡウイルス、ＲＮＡウイルスなど挙げられ、具体的にはインフルエンザウイルスなどが挙げられる。
また、前記微生物以外のその他の分解対象物としては、蛋白質、アミノ酸、脂質、糖質、などが挙げられる。
該分解対象物は、これらを１種単独で含んでいてもよいし、２種以上を含んでいてもよい。該分解対象物の具体例としては、一般に、人間の皮膚に由来する汚れ成分、ゴミ、埃、汚泥、不要成分、廃液成分、土壌中乃至空気中の有害成分、汚泥などが挙げられる。なお、前記有害物質としては、例えば、アセトアルデヒドガスなどが挙げられる。
【００１８】
前記アパタイトの前記光触媒粉体における含有量としては、特に制限はなく、目的に応じて適宜選択することができ、例えば、８５ｍｏｌ％〜９７ｍｏｌ％が好ましく、８５ｍｏｌ％〜９０ｍｏｌ％がより好ましい。
前記アパタイトの含有量が、８５ｍｏｌ％未満であると、前記光触媒粉体の光触媒活性が十分でないことがあり、９７ｍｏｌ％を超えても、それに見合う効果が得られず、また、該光触媒粉体の分解対象物に対する吸着特性や光吸収特性等が低下することがある。
なお、前記アパタイトの前記光触媒粉体における含有量は、例えば、ＩＣＰ-ＡＥＳによる定量分析をすることにより測定することができる。
【００１９】
−−光触媒活性を付与する金属原子−−
前記光触媒活性を付与する金属原子としては、光触媒中心として機能し得る限り特に制限はなく、光触媒活性を付与するものとして公知のものの中から目的に応じて適宜選択することができるが、例えば、光触媒活性に優れる点で、チタン（Ｔｉ）、亜鉛（Ｚｎ）、マンガン（Ｍｎ）、スズ（Ｓｎ）、インジウム（Ｉｎ）、鉄（Ｆｅ）などから選択される少なくとも１種が好適に挙げられる。これらの中でも、特に前記光触媒活性（光触媒活性）に優れる点で、チタン（Ｔｉ）が好ましい。
【００２０】
前記光触媒活性を付与する金属原子の前記光触媒粉体における含有量としては、特に制限はなく、目的に応じて適宜選択することができ、例えば、前記光触媒粉体における全金属原子に対し、５ｍｏｌ％〜１５ｍｏｌ％が好ましく、８ｍｏｌ％〜１２ｍｏｌ％がより好ましい。
前記光触媒活性を付与する金属原子の含有量が、５ｍｏｌ％未満であると、前記光触媒粉体の光触媒活性が十分でないことがあり、１５ｍｏｌ％を超えても、それに見合う効果が得られず、また、該光触媒粉体の分解対象物に対する吸着特性や光吸収特性等が劣化することがある。
なお、前記光触媒活性を付与する金属原子の前記光触媒粉体における含有量は、例えば、ＩＣＰ-ＡＥＳによる定量分析をすることにより測定することができる。
【００２１】
前記光触媒活性を付与する金属原子が、前記アパタイトの結晶構造を構成する金属原子の一部として該アパタイトの結晶構造中に取り込まれる（置換等される）ことによって、該アパタイトの物性が酸化チタン同様の光半導体物質へと変化する。
このような光触媒物性を有する前記アパタイトは、吸着特性に優れ、光触媒活性を有する公知の金属酸化物よりも、分解対象物に対する吸着特性に優れるため、分解作用、抗菌作用、防汚作用、カビや細菌等の増殖阻止乃至抑制作用に優れる。
【００２２】
前記光触媒活性を有するアパタイトとしては、適宜合成したものを使用してもよいし、市販品を使用してもよい。
前記光触媒活性を有するアパタイトの合成方法としては、特に制限はなく、目的に応じて適宜選択することができ、公知の共沈法が好適に挙げられるが、具体的には、例えば、前記カルシウムハイドロキシアパタイトの場合、以下のようにして合成することができる。即ち、まず、前記アパタイトの原料であるカルシウム原子（Ｃａ）を含む硝酸カルシウムを、脱炭酸ガス処理した純水中に溶解し、マグネティックスターラー等を用いて攪拌しながら、アパタイトの原料となる燐原子（Ｐ）を含む燐酸水溶液を滴下する。次に、アンモニア水等を加えてｐＨを９に調整した後、１００℃にて５時間熟成を行い、濾過し、純水で洗浄し、乾燥させることなどにより合成することができる。
前記光触媒活性を有するアパタイトの市販品としては、例えば、前記カルシウム・チタンハイドロキシアパタイトでは、太平化学産業株式会社製の商品名「ＰＣＡＰ−１００」などが好適に挙げられる。
【００２３】
−紫外光吸収性金属原子−
前記紫外光吸収性金属原子は、タングステン（Ｗ）及びバナジウム（Ｖ）の少なくともいずれかであり、これらは、前記光触媒粉体中に、１種単独で含まれていてもよいし、２種以上含まれていてもよい。
前記紫外光吸収性金属原子の含有量としては、全金属原子に対し、０．００１ｍｏｌ％〜０．１ｍｏｌ％であるのが好ましい。
前記紫外光吸収性金属原子の含有量が、０．００１ｍｏｌ％未満であると、前記光触媒粉体の紫外光の吸収能が十分でないことがあり、０．１ｍｏｌ％を超えてもそれに見合う効果が得られず、前記光触媒粉体の前記前記分解対象物に対する吸着性能が低下したり、可視光の吸収能が低下してしまうことがある。
なお、前記紫外光吸収性金属原子の前記光触媒粉体における含有量は、例えば、ＩＣＰ-ＡＥＳによる定量分析をすることにより測定することができる。
【００２４】
−可視光吸収性金属原子−
前記可視光吸収性金属原子としては、特に制限はなく、目的に応じて適宜選択することができるが、例えば、波長４００ｎｍ超の光に対し吸収を有するものなどが好適に挙げられ、具体的にはクロム（Ｃｒ）、及びニッケル（Ｎｉ）から選択される少なくとも１種などがより好ましく、可視光吸収特性に優れる点で、クロム（Ｃｒ）が特に好ましい。
前記可視光吸収性金属原子の前記光触媒粉体における含有量としては、特に制限はなく、目的に応じて適宜選択することができ、例えば、全金属原子に対し、０．００１ｍｏｌ％〜１ｍｏｌ％が好ましく、０．０１ｍｏｌ％〜１ｍｏｌ％がより好ましい。
前記可視光吸収性金属原子の含有量が、０．００１ｍｏｌ％未満であると、前記光触媒粉体の可視光の吸収能が十分でないことがあり、１ｍｏｌ％を超えてもそれに見合う効果が得られず、前記光触媒粉体の前記分解対象物に対する吸着性能が低下してしまったり、紫外光の吸収能が低下してしまうことがある。
なお、前記可視光吸収性金属原子の前記光触媒粉体における含有量は、例えば、ＩＣＰ-ＡＥＳによる定量分析をすることにより測定することができる。
【００２５】
本発明の前記光触媒粉体においては、前記光触媒活性を有するのに必要な金属原子と、前記紫外光吸収性金属原子と、前記可視光吸収性金属原子との含有量の合計としては、特に制限はなく、目的に応じて適宜選択することができるが、例えば、１５ｍｏｌ％以下が好ましく、３ｍｏｌ％〜１５ｍｏｌ％がより好ましい。
前記含有量の合計が、１５ｍｏｌ％を超えてもそれに見合う光触媒活性の向上効果が得られず、却って光触媒活性の低下となることがある。
【００２６】
本発明の前記光触媒粉体の好ましい具体例としては、前記光触媒活性を付与する金属原子がチタン（Ｔｉ）であり、前記アパタイトがカルシウムハイドロキシアパタイト（ＣａＨＡＰ）：Ｃａ１０(ＰＯ４)６(ＯＨ)２であり、前記紫外光吸収性金属原子がタングステン（Ｗ）及びバナジウム（Ｖ）の少なくともいずれかであり、前記可視光吸収性金属原子がクロム（Ｃｒ）であるものが挙げられる。
このような光触媒粉体は、可視光のみならず紫外光をも吸収可能であり広帯域な光吸収性を示し、光の利用効率に優れ、各種光の照射条件下における用途に好適に使用可能である。そして、該光触媒粉体は、可視光及び紫外光のいずれを照射した場合においても光触媒活性が飽和することがなく、長期間にわたって優れた光触媒活性を示し、特に紫外光を長期間にわたって照射した場合においても光触媒活性が飽和することがなく優れた光触媒活性を維持可能な点で有利である。
【００２７】
＜基材＞
前記基材は、爪状に型取りをし、人工爪を構成するものであれば、その材質などに特に制限はなく、目的に応じて適宜選択することができる。
前記基材の材質としては、特に制限はなく、目的に応じて適宜選択することができ、例えば、熱可塑性樹脂、熱硬化性樹脂、紫外線硬化性樹脂などが挙げられる。これらの具体例としては、アクリル樹脂、アクリロニトリル−ブタジエン−スチレン共重合樹脂（ＡＢＳ樹脂）、ナイロン樹脂などが挙げられる。これらの中でも、成形性及び透明性の観点から、アクリル樹脂が好ましい。
【００２８】
（人工爪組成物）
本発明の人工爪組成物は、少なくとも前記光触媒粉体と、紫外線硬化性化合物と、光重合開始剤と、溶剤とを含み、更に必要に応じて着色剤などのその他の成分を含む紫外線硬化型の人工爪組成物であることを一態様とする。
また、本発明の人工爪組成物は、少なくとも前記光触媒粉体と、皮膜形成剤と、可塑剤と、溶剤とを含み、更に必要に応じて着色剤などのその他の成分を含むネイルラッカー型の人工爪組成物であることを一態様とする。該ネイルラッカー型の人工爪組成物は、ネイルラッカーに加えて、ベースコート、トップコートとして用いることができる。
【００２９】
（紫外線硬化型の人工爪組成物）
＜光触媒粉体＞
前記人工爪組成物における光触媒粉体としては、前述の前記抗菌人工爪における光触媒粉体を用いることができ、好ましい態様も同様である。
前記光触媒粉体の前記人工爪組成物における含有量としては、光触媒活性を有するアパタイトの光触媒活性が機能する限り、特に制限はなく、目的に応じて適宜選択することができるが、０．１質量％〜２０質量％が好ましく、１質量％〜１５質量％がより好ましい。
【００３０】
＜紫外線硬化性化合物＞
前記紫外線硬化性化合物としては、特に制限はなく、目的に応じて適宜選択することができ、例えば、ブタジエン、イソプレンなどの共役ジエン単量体類；スチレン、α−メチルスチレン、クロルスチレンなどの芳香族ビニル単量体類；アクリロニトリル、メタクリロニトリルなどのシアン化ビニル単量体類；塩化ビニル、臭化ビニル、塩化ビニリデン、臭化ビニリデンなどのハロゲン化ビニル及びビニリデン類；酢酸ビニル、プロピオン酸ビニルなどのビニルエステル類；以下に挙げる（メタ）アクリル酸（以下、アクリル酸とメタクリル酸の総称としてこのように記載する）エステル類；１分子中に少なくとも１個のカルボキシル基を有する重合性単量体；１分子中に少なくとも１個のリン酸基乃至スルホン基を有する重合性単量体などが挙げられる。
【００３１】
前記（メタ）アクリル酸エステル類としては、特に制限はなく、目的に応じて適宜選択することができ、例えば、（メタ）アクリル酸メチル、（メタ）アクリル酸エチル、（メタ）アクリル酸のｎ−又はｉ−プロピルエステル、（メタ）アクリル酸のｎ−又はｉ−又はｔ−ブチルエステル等の直鎖又はＣ１〜Ｃ４アルキルを持つ分岐アルキル（メタ）アクリレート；（メタ）アクリル酸２−エチルヘキシル、（メタ）アクリル酸ベンジル、（メタ）アクリル酸メトキシエチル、（メタ）アクリル酸グリシジル、メチロール（メタ）アクリルアミド、（メタ）アクリル酸Ｎ，Ｎ−ジメチルアミノエチル、（メタ）アクリル酸Ｎ，Ｎ−ジエチルアミノエチル、（メタ）アクリル酸２−ヒドロキシエチル、（メタ）アクリル酸２又は３−ヒドロキシプロピル、（メタ）アクリル酸２又は３−メトキシプロピル、グリセロールモノ（メタ）アクリレート、ジエチレングリコールモノ（メタ）アクリレート、メトキシジエチレングリコールモノ（メタ）アクリレート、トリエチレングリコールモノ（メタ）アクリレート、メトキシトリエチレングリコールモノ（メタ）アクリレート、ペンタエチレングリコールモノ（メタ）アクリレート、メトキシペンタエチレングリコールモノ（メタ）アクリレート、ポリエチレングリコールモノ（メタ）アクリレート、メトキシポリエチレングリコールモノ（メタ）アクリレート、２−ヒドロキシ−３−フェノキプロピル（メタ）アクリレート、テトラヒドロフルフリル（メタ）アクリレート、ネオペンチルグリコールジ（メタ）アクリレート、トリメチロールプロパントリ（メタ）アクリレートなどの脂肪族エステル類；２−ヒドロキシエチル（メタ）アクリレート、２又は３−ヒドロキシプロピル（メタ）アクリレート、グリセロールモノ（メタ）アクリレート、ジエチレングリコールモノ（メタ）アクリレート、トリエチレングリコールモノ（メタ）アクリレート、ペンタエチレングリコールモノ（メタ）アクリレート、ポリエチレングリコールモノ（メタ）アクリレート、２−ヒドロキシ−３−フェノキプロピル（メタ）アクリレート、メチロール（メタ）アクリルアミドなどの単官能（メタ）アクリレート又は（メタ）アクリル酸アミド類１モルのビスフェノールＡと２モルのグリシジル（メタ）アクリレートの付加物などの水酸基含有の（メタ）アクリレート類；エチレングリコールジ（メタ）アクリレート、ジエチレングリコールジ（メタ）アクリレート、トリエチレングリコールジ（メタ）アクリレート、ペンタエチレングリコールジ（メタ）アクリレート、ノナエチレングリコールジ（メタ）アクリレート、テトラデカエチレングリコールジ（メタ）アクリレートなどのポリエチレングリコールジ（メタ）アクリレート類；プロピレングリコールジ（メタ）アクリレート、ジプロピレングリコールジ（メタ）アクリレート、トリプロピレングリコールジ（メタ）アクリレート、ノナプロピレングリコールジ（メタ）アクリレートなどのポリプロピレングリコールジ（メタ）アクリレート類；上記のポリエチレングリコールジ（メタ）アクリレート及びポリプロピレングリコールジ（メタ）アクリレート類のどちらか一方の（メタ）アクリロイル基がメチル基及びエチル基などに置換されたモノ（メタ）アクリレート類；ブチレングリコールジ（メタ）アクリレート、プロパンジオールジ（メタ）アクリレート、ヘキサンジオールジ（メタ）アクリレート、２−（メタ）アクリロイルオキシエチルイソシアネート又は２，２，４−トリメチルヘキサメチレンジイソシアネート又は１，３，５−トリメチルヘキサメチレンジイソシアネートと２−ヒドロキシエチル（メタ）アクリレートの付加物などのウレタン結合を有する（メタ）アクリレート類；ビスフェノールＡにオキシエチレンを付加させた生成物にさらに（メタ）アクリル酸を縮合させた２，２−ビス（４−（メタ）アクリロイルオキシポリエトキシフェニル）プロパン類などが挙げられる。
【００３２】
前記１分子中に少なくとも１個のカルボキシル基を有する重合性単量体としては、特に制限はなく、目的に応じて適宜選択することができ、例えば、モノカルボン酸、ジカルボン酸、トリカルボン酸及びテトラカルボン酸又はこれらの誘導体が挙げられる。例えば（メタ）アクリル酸、マレイン酸、ｐ−ビニル安息香酸、１１−（メタ）アクリロイルオキシ−１，１−ウンデカンジカルボン酸（ＭＡＣ−１０）、１，４−ジ（メタ）アクリロイルオキシエチルピロメリット酸、６−（メタ）アクリロイルオキシエチルナフタレン−１，２，６−トリカルボン酸、４−（メタ）アクリロイルオキシメチルトリメリット酸及びその無水物、４−（メタ）アクリロイルオキシエチルトリメリット酸及びその無水物、４−（メタ）アクリロイルオキシブチルトリメリット酸及びその無水物、４−［２−ヒドロキシ−３−（メタ）アクリロイルオキシ］ブチルトリメリット酸及びその無水物、２，３−ビス（３，４−ジカルボキシベンゾイルオキシ）プロピル（メタ）アクリレート、Ｎ，Ｏ−ジ（メタ）アクリロイルオキシチロシン、Ｏ−（メタ）アクリロイルオキシチロシン、Ｎ−（メタ）アクリロイルオキシチロシン、Ｎ−（メタ）アクリロイルオキシフェニルアラニン、Ｎ−（メタ）アクリロイルｐ−アミノ安息香酸、Ｎ−（メタ）アクリロイル−Ｏ−アミノ安息香酸、Ｎ−（メタ）アクリロイル５−アミノサリチル酸、Ｎ−（メタ）アクリロイル４−アミノサリチル酸、２又は３又は４−（メタ）アクリロイルオキシ安息香酸、２−ヒドロキシエチル（メタ）アクリレートとピロメリット酸二無水物の付加生成物（ＰＭＤＭ）、２−ヒドロキシエチル（メタ）アクリレートと無水マレイン酸又は３，３’，４，４’−ベンゾフェノンテトラカルボン酸二無水物（ＢＴＤＡ）又は３，３’，４，４’−ビフェニルテトラカルボン酸二無水物の付加反応物、２−（３，４−ジカルボキシベンゾイルオキシ）１，３−ジ（メタ）アクリロイルオキシプロパン、Ｎ−フェニルグリシン又はＮ−トリルグリシンとグリシジル（メタ）アクリレートとの付加物、４−［（２−ヒドロキシ−３−（メタ）アクリロイルオキシプロピル）アミノ］フタル酸、３又は４−［Ｎ−メチルＮ−（２−ヒドロキシ−３−（メタ）アクリロイルオキシプロピル）アミノ］フタル酸などが挙げられる。
【００３３】
前記１分子中に少なくとも１個のリン酸基乃至スルホン基を有する重合性単量体としては、特に制限はなく、目的に応じて適宜選択することができ、例えば、２−（メタ）アクリロイルオキシエチルアシドホスフェート、２及び３−（メタ）アクリロイルオキシプロピルアシドホスフェート、４−（メタ）アクリロイルオキシブチルアシドホスフェート、６−（メタ）アクリロイルオキシヘキシルアシドホスフェート、８−（メタ）アクリロイルオキシオクチルアシドホスフェート、１０−（メタ）アクリロイルオキシデシルアシドホスフェート、１２−（メタ）アクリロイルオキシドデシルアシドホスフェート、ビス｛２−（メタ）アクリロイルオキシエチル｝アシドホスフェート、ビス｛２又は３−（メタ）アクリロイルオキシプロピル｝アシドホスフェート、２−（メタ）アクリロイルオキシエチルフェニルアシドホスフェート、２−（メタ）アクリロイルオキシエチルｐ−メトキシフェニルアシドホスフェートなどが挙げられる。なお、これらの化合物におけるリン酸基は、チオリン酸基に置き換えることができる。このうち、２−（メタ）アクリロイルオキシエチルフェニルアシドホスフェート、１０−（メタ）アクリロイルオキシデシルアシドホスフェート、２−スルホエチル（メタ）アクリレート、２又は１−スルホ−１又は２−プロピル（メタ）アクリレート、１又は３−スルホ−２−ブチル（メタ）アクリレート、３−ブロモ−２−スルホ−２−プロピル（メタ）アクリレート、３−メトキシ−１−スルホ−２−プロピル（メタ）アクリレート、１，１−ジメチル−２−スルホエチル（メタ）アクリルアミドなどが挙げられる。
【００３４】
前記紫外線硬化性化合物の人工爪組成物における含有量としては、特に制限はなく、目的に応じて適宜選択することができるが、１質量％〜９９質量％が好ましい。
【００３５】
＜光重合開始剤＞
前記光重合開始剤としては、特に制限はなく、目的に応じて適宜選択することができ、例えば、ジアセチルペルオキシド、ジプロピルペルオキシド、ジブチルペルオキシド、ジラウリルペルオキシド、過酸化ベンゾイル（ＢＰＯ）、ｐ，ｐ’−ジクロルベンゾイルペルオキシド、ｐ．ｐ’−ジメトキシベンゾイルペルオキシド、ｐ，ｐ’−ジメチルベンゾイルペルオキシド、ｐ，ｐ’−ジニトロジベンゾイルペルオキシド等の有機過酸化物；トリアルキルボラン又はトリアルキルボランの部分酸化物等の有機ホウ素化合物などが挙げられる。
前記光重合開始剤の含有量としては、特に制限はなく、目的に応じて適宜選択することができ、前記紫外線硬化性化合物１００質量部に対し、通常、０．０１質量部〜１０質量部である。
【００３６】
＜溶剤＞
前記紫外線硬化型の人工爪組成物に用いる溶剤としては、特に制限はなく、目的に応じて適宜選択することができ、例えば、水；アセトン、エタノール等の水溶性有機溶剤などが挙げられる。
前記溶剤の前記紫外線硬化型の人工爪組成物における含有量としては、特に制限はなく、目的に応じて適宜選択することができるが、５質量％〜９５質量％が好ましい。
【００３７】
（ネイルラッカー型の人工爪組成物）
＜皮膜形成剤＞
前記皮膜形成剤としては、前記溶剤が蒸発した後に皮膜が形成されるものであれば、特に制限はなく、目的に応じて適宜選択することができ、例えば、ニトロセルロース、アルキッド樹脂、アクリル樹脂、ポリエステル樹脂、ポリウレタン樹脂などが挙げられる。
【００３８】
＜有機溶剤＞
前記ネイルラッカー型の人工爪組成物に用いる有機溶剤としては、特に制限はなく、目的に応じて適宜選択することができ、例えば、酢酸エチル、酢酸ブチル、アセトン、メチルエチルケトン、イソプロパノール、ブタノールなどが挙げられる。これらは、１種単独で使用してもよいし、２種以上を併用してもよく、また、希釈剤を含んでいてもよい。
前記希釈剤としては、例えば、トルエン、キシレン、脂肪族炭化水素などが挙げられる。
【００３９】
＜その他の成分＞
前記人工爪組成物に含まれるその他の成分としては、着色剤や可塑剤の他、フィラー、変色防止剤などが挙げられる。
＜＜着色剤＞＞
前記着色剤としては、特に制限はなく、目的に応じて適宜選択することができ、例えば、無機顔料、有機顔料、染料などが挙げられる。
【００４０】
＜＜可塑剤＞＞
前記可塑剤としては、特に制限はなく、目的に応じて適宜選択することができ、例えば、カンファー、フタル酸エステルなどが挙げられる。
【００４１】
＜＜フィラー＞＞
前記フィラーとしては、特に制限はなく、目的に応じて適宜公知のフィラーを選択することができ、例えば、有機フィラー、無機フィラー、両者を含む有機質複合フィラーなどが挙げられる。
【００４２】
前記有機フィラーとしては、特に制限はなく、目的に応じて適宜選択することができ、例えば、メチル（メタ）アクリレート、エチル（メタ）アクリレート、プロピル（メタ）アクリレート、ブチル（メタ）アクリレートの単独重合体、共重合体等の溶解性の高分子量重合体；これらの高分子量重合体に架橋剤として５質量％以下のエチレングリコールジ（メタ）アクリレートを共重合させた重合体；ポリ酢酸ビニル、ポリエチレングリコール（ＰＥＧ）、ポリプロピレングリコール（ＰＰＧ）、ポリビニルアルコール（ＰＶＡ）などが挙げられる。
【００４３】
前記無機フィラーとしては、特に制限はなく、目的に応じて適宜選択することができ、例えば、無定形シリカ、アルミナ、石英、アルミナ石英、シリカ−アルミナ化合物、シリカ−ジルコニア化合物、シリカ−チタニア化合物、酸化チタン、ガラス（バリウムガラスを含む）、酸化ジルコニウム、炭酸カルシウム、カオリン、クレー、雲母、硫酸アルミニウム、硫酸バリウム、硫酸カルシウム、リン酸カルシウム、ハイドロキシアパタイトなどが挙げられる。これらの無機フィラーは予めシランカップリング剤やチタネートカップリング剤などで表面処理されていてもよい。
【００４４】
前記有機質複合フィラーとしては、特に制限はなく、目的に応じて適宜選択することができ、例えば、前述した無機質フィラー表面を重合性単量体で重合して被覆した後、粉砕して得られるフィラーが挙げられる。具体的には、無機質フィラーのうち、微粉末シリカをトリメチロールプロパントリ（メタ）アクリレート（ＴＭＰＴ）を主成分とする重合性単量体で重合被覆し、得られた重合体を粉砕したフィラー（ＴＭＰＴ・ｆ）が挙げられる。また、ＰＭＭＡを溶解したアセトン等の溶液にシリカや酸化ジルコニウム等の無機フィラーを加えて分散し、溶媒を留去して乾燥した後に粉砕することによって得られるフィラーなどが挙げられる。
【００４５】
（人工爪装着キット）
本発明の人工爪装着キットは、抗菌人工爪と、人工爪組成物とを有し、更に必要に応じて適宜選択したその他の部材などを有する。
前記抗菌人工爪は、本発明の前記抗菌人工爪である。
前記人工爪組成物は、本発明の前記人工爪組成物である。
【００４６】
（人工爪の装着方法）
本発明の人工爪の装着方法は、一態様として、少なくとも人工爪組成物を塗布した塗布膜上に抗菌人工爪を設置する工程と、紫外線を照射して前記人工爪組成物を硬化させる工程とを含み、更に必要に応じてその他の工程を含む。
前記人工爪組成物は、本発明の前記人工爪組成物（紫外線硬化型の人工爪組成物）である。
前記抗菌人工爪は、本発明の前記抗菌人工爪である。
前記人工爪組成物を塗布する塗布対象としては、特に制限はなく、目的に応じて適宜選択することができ、例えば、自爪；チップネイル、フルウェルなどの人工爪；本発明の前記人工爪組成物などが挙げられる。
本発明の人工爪の装着方法は、前記人工爪組成物を自爪に塗布する工程を更に含むことが好ましく、前記人工爪組成物を自爪に塗布する工程と、前記人工爪組成物を塗布した塗布膜上に前記抗菌人工爪を設置する工程と、紫外線を照射して前記人工爪組成物を硬化させる工程とを含むことが好ましい。
【００４７】
本発明の人工爪の装着方法は、他の態様として、人工爪組成物を塗布した塗布膜を、紫外線を照射して硬化させ、人工爪を形成する工程を含み、更に必要に応じてその他の工程を含む。
前記人工爪組成物は、本発明の前記人工爪組成物（紫外線硬化型の人工爪組成物）である。
前記人工爪組成物を塗布する塗布対象としては、特に制限はなく、目的に応じて適宜選択することができ、例えば、自爪；チップネイル、フルウェルなどの人工爪；本発明の前記人工爪組成物などが挙げられる。
本発明の人工爪の装着方法は、前記人工爪組成物を自爪に塗布する工程を更に含むことが好ましく、前記人工爪組成物を自爪に塗布する工程と、紫外線を照射して硬化させ、人工爪を形成する工程を含むことが好ましい。
【００４８】
本発明における紫外線硬化用光源としては、例えば、太陽光、ハロゲンランプ、キセノンランプ、プラズマアークランプ、発光ダイオード（ＬＥＤ）が挙げられる。これらの中でも、波長３８０〜４２０ｎｍに放射ピークを有する発光ダイオード、波長３７９ｎｍに放射ピークを有する蛍光管などが好ましい。
【００４９】
なお、自爪にネイルアートを施す際の一般的な流れは以下の通りである。フルウェルと呼ばれる自爪を全て覆ってしまうタイプの人工爪を使用する場合は、人工爪の形を調整し、同様の手順で人工爪に装飾を施した後に、上述の通り前記人工爪組成物を塗布した塗布膜上に貼り付ける。
（１）エメリーボード（やすり）などで自爪の形を整え、表面を滑らかにする。
（２）ベースコートを塗り、乾燥させる。
（３）ネイルラッカーを塗る。発色を良くするため単色の場合も二度塗りをしてもよい。
（４）トップコートを塗る前にストーンなどの固形の装飾を貼り付ける場合は、ネイルラッカーが乾く前にそれらを貼り付ける。
（５）トップコートを全体に塗る。
２〜３日に一度、トップコートを上塗りすると表面の艶や装飾が劣化しにくい。上記工程で使用している人工爪として本発明の抗菌人工爪を用いること、及びベースコート乃至トップコートとして、本発明の人工爪組成物を用いることの少なくともいずれかとすることにより、自然光、蛍光灯などに含まれる紫外線により光触媒活性を有するアパタイトが活性化され、感染症の原因となるバクテリア、ウイルス、細菌、カビ類などを不活化及び分解し、装着後も継続的な感染防止を実現することが可能となる。
更に、人工爪組成物として紫外線硬化型の人工爪組成物を用いた場合、紫外線を照射しながら施術（人工爪の装着）を行うことで、人工爪の装着時に効果的に感染症の原因となるバクテリア、ウイルス、細菌、カビ類などを不活化及び分解することができる。
【実施例】
【００５０】
以下、実施例に基づいて本発明をより具体的に説明するが、本発明は以下の実施例に制限されるものではない。
【００５１】
（実施例１）
＜人工爪組成物の作製＞
紫外線硬化性化合物を含有する人工爪組成物であるクリアジェル（Ｃａｌｇｅｌ製）中に光触媒チタンアパタイト（光触媒活性を有するのに必要な金属としてチタンを有してなるアパタイト）を固形分１０質量％混合し、人工爪組成物を作製した。
該光触媒チタンアパタイトとして、図１に示すカルシウム・チタンハイドロキシアパタイト（ＴｉＨＡＰ；太平化学産業株式会社製、ＰＣＡＰ−１００、体積平均粒径３μｍ〜８μｍの白色粉体）を用いた。
【００５２】
（実施例２）
＜抗菌人工爪の作製＞
実施例１において作製した人工爪組成物をアクリル樹脂から形成された人工爪上に塗布し、光源にて０．５ｍＷ／ｃｍ２の光量の近紫外光を２時間照射して硬化させて抗菌人工爪を作製した。
【００５３】
（実施例３：抗菌試験）
実施例２において作製した抗菌人工爪をサンプルとし、以下の抗菌試験を行った。なお、ブランク（比較例）として、実施例２において、実施例１の人工爪組成物に代えて、光触媒チタンアパタイトを含有しない前記クリアジェル（Ｃａｌｇｅｌ製）を用いた以外は、実施例２と同様にして作製した人工爪を用いた。
これらのサンプル及びブランクに、白癬菌及び緑膿菌を含有する培養液を滴下した。次いで、滴下直後、及び紫外線照射６時間後の生菌数を観測し、比較した。具体的には、サンプル及びブランクを生理食塩水で洗い出した溶液中の生菌を、菌数測定用寒天培地を用いて培養し、発生したコロニー数から生菌数を測定し、サンプル又はブランク当たりの生菌数とした。結果を図２及び図３に示す。なお、紫外線照射は、ブラックライト光源を用い、光量０．５ｍＷ／ｃｍ２で行った。
その結果、本発明の抗菌人工爪には、概ね６時間で白癬菌及び緑膿菌のいずれも死滅させる効果があることが明らかとなった。これに対し、比較例では、６時間で白癬菌及び緑膿菌を死滅させることはできなかった。
【００５４】
以上の実施例１〜３を含む実施形態に関し、更に以下の付記を開示する。
（付記１）  少なくとも光触媒活性を有するアパタイトを含む光触媒粉体と、基材とを含むことを特徴とする抗菌人工爪。
（付記２）  光触媒粉体が基材中に均一分散された付記１に記載の抗菌人工爪。
（付記３）  光触媒粉体が基材表面に均一塗布された付記１に記載の抗菌人工爪。
（付記４）  光触媒活性を有するアパタイトが、光触媒チタンアパタイトである付記１から３のいずれかに記載の抗菌人工爪。
（付記５）  基材が、アクリル樹脂で形成された付記１から４のいずれかに記載の抗菌人工爪。
（付記６）  少なくとも光触媒活性を有するアパタイトを含む光触媒粉体と、紫外線硬化性化合物と、光重合開始剤と、溶剤とを含むことを特徴とする人工爪組成物。
（付記７）  少なくとも光触媒活性を有するアパタイトを含む光触媒粉体と、皮膜形成剤と、有機溶剤とを含むことを特徴とする人工爪組成物。
（付記８）  光触媒活性を有するアパタイトが、光触媒チタンアパタイトである付記６から７のいずれかに記載の人工爪組成物。
（付記９）  付記１から５のいずれかに記載の抗菌人工爪と、付記６から８のいずれかに記載の人工爪組成物とを有することを特徴とする人工爪装着キット。
（付記１０）  付記６に記載の人工爪組成物を塗布した塗布膜上に付記１から５のいずれかに記載の抗菌人工爪を設置する工程と、
紫外線を照射して前記人工爪組成物を硬化させる工程とを含むことを特徴とする人工爪の装着方法。
（付記１１）  付記６に記載の人工爪組成物を自爪に塗布する工程と、
前記人工爪組成物を塗布した塗布膜上に付記１から５のいずれかに記載の抗菌人工爪を設置する工程と、
紫外線を照射して前記人工爪組成物を硬化させる工程とを含むことを特徴とする人工爪の装着方法。
（付記１２）  付記６に記載の人工爪組成物を塗布した塗布膜を、紫外線を照射して硬化させ、人工爪を形成する工程を含むことを特徴とする人工爪の装着方法。
（付記１３）  付記６に記載の人工爪組成物を自爪に塗布する工程と、
紫外線を照射して前記人工爪組成物を硬化させ、人工爪を形成する工程とを含むことを特徴とする人工爪の装着方法。
（付記１４）  光触媒活性を有するアパタイトが、光触媒チタンアパタイトである付記１０から１３のいずれかに記載の人工爪の装着方法。
【図１】
0005942339.tif 000003
【図２】
0005942339.tif 000004
【図３】
0005942339.tif 000005